СПОСОБ ПАССИВИРОВАНИЯ МЕТАЛЛИЧЕСКОЙ ПОВЕРХНОСТИ

1. Способ пассивирования металлической поверхности, в соответствии с которым металлическую поверхность обрабатывают водным составом, содержащим представленные далее компоненты:
а) не менее чем один растворимый в воде содержащий кислотные группы полимер (X), при этом полимер (X) имеет не менее 0,6 моля кислотных групп на 100 г полимера и при этом в состав полимера (X) входят карбоксильные группы и кислые фосфонатные группы,
б) от 0,5 до 5 мас.% не менее чем одного полиамина (Р), включающего не менее двух аммонийных групп,
в) не менее чем один растворитель (L), содержащий не менее 80 мас.% воды,
г) в случае необходимости не менее чем одно поверхностно-активное вещество (Т),
д) в случае необходимости не менее чем одна дополнительная компонента (К), при этом значение pH водного состава лежит в пределах от 0,5 до 2.
2. Способ по п.1, отличающийся тем, что используют состав, содержащий
а) от 10 до 40 мас.% не менее чем одного растворимого в воде содержащего кислотные группы полимера (X), при этом полимер (X) имеет не менее 0,6 моля кислотных групп на 100 г полимера и при этом в состав полимера (X) входят карбоксильные группы и кислые фосфонатные группы,
б) от 0,5 до 5 мас.% не менее чем одного включающего не менее двух аммонийных групп полиамина (Р), выбираемого из полиэтилениминов, алкоксилированных полиэтилениминов, кватернизированных полиэтилениминов, поливинилимидазолов, алкоксилированных поливинилимидазолов, кватернизированных поливинилимидазолов, поливиниламинов, алкоксилированных поливиниламинов и кватернизированных поливиниламинов,
в) от 20 до 89 мас.% не менее чем одного растворителя (L), содержащего не менее 80 мас.% воды,
г) в случае необходимости от 0,1 до 1 мас.% не менее чем одного поверхностноактивного вещества (Т),
д) в случае необходимости от 0 до 30 мас.% не менее чем одной другой компоненты (К).
3. Способ по п.1 или 2, отличающийся тем, что полиамином (Р) является не менее чем один полиэтиленимин с молекулярной массой в пределах от 500 до 250000 г/моль.
4. Способ по п.1 или 2, отличающийся тем, что растворимый в воде полимер (X) представляет собой сополимер, в состав которого входят представленные далее мономеры:
M1: от 30 до 90 мас.% метакриловой кислоты и/или акриловой кислоты,
М2: от 10 до 70 мас.% не менее чем одного отличного от (M1) моноэтиленового ненасыщенного мономера, включающего одну или несколько кислотных групп,
М3 (в случае необходимости): от 0 до 40 мас.% не менее чем одного эфира метакриловой кислоты и/или эфира акриловой кислоты с гидроксильными группами,
М4 (в случае необходимости): от 0 до 30 мас.% не менее чем еще одного отличного от (M1), (М2) или (М3) этиленового ненасыщенного мономера.
5. Способ по п.1 или 2, отличающийся тем, что растворимый в воде полимер (X) представляет собой сополимер, в состав которого входят следующие мономеры:
M1: от 20 до 60 мас.% акриловой кислоты,
М2: от 20 до 60 мас.% винилфосфоновой кислоты
М3: от 1 до 40 мас.% гидроксиэтилакрилата.
2
6. Способ по п.1 или 2, отличающийся тем, что водный состав наносят на металлическую поверхность в виде влажной пленки, при этом масса нанесенного на металлическую поверхность водного состава лежит в пределах от 0,3 до 2,0 г/м (из расчета на сумму всех твердых веществ в водном составе).
7. Способ по п.1 или 2, при этом металлическая поверхность состоит в основном из одного или нескольких металлов, выбираемых из группы, состоящей из цинка, алюминия и магния.
8. Способ по п.1 или 2, отличающийся тем, что он представляет собой непрерывный способ пассивирования оцинкованной стальной полосы.
9. Состав для пассивирования металлической поверхности, содержащий
а) от 10 до 40 мас.% не менее чем одного растворимого в воде содержащего кислотные группы полимера (X), при этом полимер (X) имеет не менее 0,6 моля кислотных групп на 100 г полимера и при этом в состав полимера (X) входят карбоксильные группы и кислые фосфонатные группы,
б) от 0,5 до 5 мас.% не менее чем одного включающего не менее двух аммонийных групп полиамина (Р), выбираемого из полиэтилениминов, алкоксилированных полиэтилениминов, кватернизированных полиэтилениминов, поливинилимидазолов, алкоксилированных поливинилимидазолов, кватернизированных поливинилимидазолов, поливиниламинов, алкоксилированных поливиниламинов и кватернизированных поливиниламинов,
в) от 20 до 89 мас.% не менее чем одного растворителя (L), содержащего не менее 80 мас.% воды,
г) от 0,1 до 1 мас.% не менее чем одного поверхностно-активного вещества (Т),
д) от 0 до 30 мас.% других компонент (К),
при этом значение pH состава лежит в пределах от 0,5 до 2.
10. Способ получения состава по п.9, включающий представленные далее стадии:
а) растворение полиамина (Р) в растворителе (L) и установка значения pH до значения от 0,5 до 2 путем прибавления кислот до образования прозрачного раствора,
б) растворение полимера (X) в растворителе (L),
в) смешивание полиамина (Р) в виде раствора со стадии а) и полимера (X) в виде раствора со стадии б),
г) в случае необходимости добавление не менее чем одного поверхностно-активного вещества (Т) и/или не менее чем одной другой компоненты (К).